(57)【要約】基材上に形成された被膜をサンプリングするサンプリング治具は、所定の曲率の凸面状のサンプリング面を有するサンプラを有し、前記サンプリング面は、前記被膜に接触してサンプリングした被膜を保持する接触面と前記接触面に形成された凹部とを有し、前記接触面の面積は前記凹部の面積よりも大きく、前記サンプラの硬度は前記被膜の硬度よりも高い。【特許請求の範囲】
【請求項１】
基材上に形成された被膜をサンプリングするサンプリング治具であって、
所定の曲率の凸面状のサンプリング面を有するサンプラを有し、
前記サンプリング面は、前記被膜に接触してサンプリングした被膜を保持する接触面と、前記接触面に形成された凹部とを有し、
前記接触面の面積は前記凹部の面積よりも大きく、
前記サンプラの硬度は前記被膜の硬度よりも高いことを特徴とするサンプリング治具。
【請求項２】
前記サンプラは、耐薬品性を有する材料で形成されていることを特徴とする請求項１に記載のサンプリング治具。
【請求項３】
前記サンプリング面に親水性処理が施されていることを特徴とする請求項１に記載のサンプリング治具。
【請求項４】
前記サンプリング面に付着力を高める表面改質処理がなされていることを特徴とする請求項１に１項に記載のサンプリング治具。
【請求項５】
前記サンプリング面の面積は、前記被膜を測定分析する分析装置の測定領域の面積以下であることを特徴とする請求項１に記載のサンプリング治具。
【請求項６】
前記サンプリング面の凹部は、前記接触面にランダムに形成された窪みであることを特徴とする請求項１に記載のサンプリング治具。
【請求項７】
前記サンプリング面の凹部は、前記接触面に形成された溝であることを特徴とする請求項１に記載のサンプリング治具。
【請求項８】
前記サンプラを保持する保持部、をさらに有することを特徴とする請求項１に記載のサンプリング治具
【請求項９】
前記サンプラは前記保持部から取り外し可能であることを特徴とする請求項８に記載のサンプリング治具。
【請求項１０】
前記所定の曲率はＳＲ５ｍｍ〜ＳＲ５０ｍｍであることを特徴とする請求項１に記載のサンプリング治具。
【請求項１１】
所定の曲率の凸面状のサンプリング面を有するサンプラを準備し、
前記サンプラが採取できるサンプリング量を、前記サンプリング面の曲率、表面粗さ、前記サンプリング面の面積、前記サンプラの硬度の少なくとも１つと対応付けてあらかじめデータベースに格納し、
目的とする定量分析に必要なサンプリング量を決定し、
前記データベースを参照して、前記サンプリング量に応じたサンプラを選択し、
選択した前記サンプラを用いて基材上の被膜をサンプリングする、
ことを特徴とする定量分析方法。
【請求項１２】
前記サンプラのサンプリング前の重量とサンプリング後の重量の差からサンプリングした被膜の重量を算出し、
前記被膜の重量に基づいて、前記被膜に含まれる特定の物質の重量濃度を定量する
ことを特徴とする請求項１１に記載の定量分析方法。
【請求項１３】
前記被膜は、金属基材上の化成皮膜であり、
前記定量は、化学分析法により前記特定の物質の重量を決定し、前記特定の物質の重量を前記化成皮膜の重量で割り算することを特徴とする請求項１２に記載の定量分析方法。
【請求項１４】
前記被膜は、金属基材上のクロメート膜であり、
前記定量は、前記サンプリングした前記化成皮膜を前記サンプラに保持した状態で、蛍光放射線分析により前記クロメート膜中の全クロムの重量または重量濃度を定量し、その後化学分析法で六価クロムの重量濃度を定量することを特徴とする請求項１２に記載の定量分析方法。
【請求項１５】
前記全クロムの重量が所定の値以上の場合に、前記六価クロムの重量濃度を定量することを特徴とする請求項１４に記載の定量分析方法。
【請求項１６】
請求項１〜３のいずれか１項に記載のサンプリング治具と、
前記サンプリング治具によってサンプリングされた被膜の重量を測定する計量器と、
前記サンプリングされた被膜に含まれる特定の物質をスクリーニングする光学測定器と
を含む分析システム。
【発明の詳細な説明】
【技術分野】
【０００１】
本発明は、サンプリング治具と、これを用いた定量分析方法および分析システムに関する。
【背景技術】
【０００２】
近年、欧州ＲｏＨＳ指令（restriction of the use of certain hazardous substances in electrical and electronic equipment）など、環境関連法規制が施行されている。ＲｏＨＳ指令では、欧州に上市する電子・電気製品の部品を構成する均一な材料に含まれる有害物質の量が規制されている。具体的には、鉛、水銀、六価クロム、特定臭素系難燃剤（ＰＢＢ：ポリ臭化ビフェニル、ＰＢＤＥ：ポリ臭化ジフェニルエーテル）が０．１ｗｔ％（１０００ｐｐｍ）以下、カドミウムが１００ｐｐｍ以下に規制されている。ＲｏＨＳ指令に対応するため、規制対象物質の精密分析法とスクリーニング分析法（簡易分析法）の開発が進められてきた。【０００３】
鉛、水銀、カドミウム、特定臭素系難燃剤に関しては、精密分析法および蛍光Ｘ線を用いたスクリーニング分析法が確立している。六価クロムＣｒ(VI)については、電子機器に使用する金属部材（ネジ等）の表面に防錆、装飾等の目的で施される化成皮膜に含まれている可能性が高い。六価クロムの分析は、通常、材料から六価クロムを抽出（溶出）する前処理と、抽出した六価クロムの定量分析という手順で行われる（たとえば、特許文献１参照）。【０００４】
しかし、抽出法では抽出率や皮膜自体の重量がわからないため、含有される物質を重量濃度で定量することができないという問題がある。【０００５】
他方、皮膜をサンプリングする方法として、分析対象とする皮膜部分を研磨シートや研磨フィルム上に削り取る方法（たとえば、特許文献２、３参照）や、金属蒸着で表面に凹凸を設けたヤスリで試料表面をこすり、ヤスリの凹部内に試料を付着させる方法（たとえば、特許文献４参照）が知られている。【０００６】
しかし、公知の削り取り方法では、削り深さの制御が困難であり、下地まで削り取られるという問題がある。
【先行技術文献】
【特許文献】
【０００７】
【特許文献１】特開２００６−６４４７５号公報
【特許文献２】特許第４９４６６５２号（特開２００８-３０９７３０号公報）
【特許文献３】特開２０１１−１４４９４３号公報
【特許文献４】特開２０００−３３８０１３号公報
【発明の概要】
【発明が解決しようとする課題】
【０００８】
基材上の被膜を下地から分離して、被膜成分の定量分析を可能にする構成と手法を提供することを課題とする。
【課題を解決するための手段】
【０００９】
ひとつの観点では、基材上に形成された被膜をサンプリングするサンプリング治具は、
所定の曲率の凸面状のサンプリング面を有するサンプラを有し、
前記サンプリング面は、前記被膜に接触してサンプリングした被膜を保持する接触面と前記接触面に形成された凹部とを有し、
前記接触面の面積は前記凹部の面積よりも大きく、前記サンプラの硬度は前記被膜の硬度よりも高い。
【発明の効果】
【００１０】
被膜を下地から分離して、被膜の構成成分を定量分析することができる。
【図面の簡単な説明】
【００１１】
【図１】定量分析の対象となる試料の構成例を示す図である。
【図２】実施形態のサンプリング治具を用いた被膜のサンプリングを示す模式図である。
【図３】実施形態のサンプリング面の表面粗さを説明する図である。
【図４】サンプリング面の曲率半径とサンプリング量の関係を示す図である。
【図５】表面粗さとサンプリング量の関係を示す図である。
【図６】図６（Ａ）は、異なる表面粗さにおけるサンプリング面の曲率半径とサンプリング量の関係を示す図、図６（Ｂ）は、異なる曲率半径における表面粗さとサンプリング量の関係を示す図である。
【図７】サンプリングのために望ましい曲率半径と表面粗さの範囲を示す図である。
【図８】サンプリング面に形成される凹部の例を示す図である。
【図９】実施形態のサンプリング治具で試料の被膜をサンプリングしたときのサンプリング面の様子を示す図であり、図９（Ａ）はサンプリング面全体の光学顕微鏡像、図９（Ｂ）はサンプリング面のＳＥＭ像、図９（Ｃ）は断面ＳＥＭ像（皮膜が付着していない箇所）、図９（Ｄ）は断面ＳＥＭ像（サンプリングした皮膜が付着している箇所）である。
【図１０】被サンプル膜の下地からの剥離状態を示す図であり、図１０（Ａ）は剥離状態の模式図、図１０（Ｂ）は断面ＴＥＭ像である。
【図１１】実施形態のサンプリング治具により下地成分の混入なしに被膜を分離できることを確証する図（ＸＰＳスペクトル）である。
【図１２】実施形態のサンプリング治具により下地成分の混入なしに被膜を分離できることを確証する図（ＸＲＤ回折パターン）である。
【図１３】サンプリング治具の材料とその特性を示す図である。
【図１４】実施形態のサンプリング治具を用いた定量分析方法のフローチャートである。
【図１５】図１４の定量分析と重量濃度算出の例を示す図である。
【図１６】図１４の定量分析方法による定量結果を示す図である。
【図１７】皮膜の膜厚とサンプリング量との関係を示す図である。
【図１８】Ｃｒ濃度とＣｒの定量化に用いた照射線強度の関係を示す図である。
【図１９】サンプリング治具の構成例を示す図である。
【図２０】サンプリング治具の別の構成例を示す図である。
【発明を実施するための形態】
【００１２】
以下、図面を参照して、発明の実施形態を説明する。実施形態では、分析対象となる被膜を試料基材から効果的に分離することのできるサンプリング治具と、これを用いた定量方法、分析システムを提供する。
【００１３】
図１は、定量分析の対象となる化成皮膜１３が形成された試料１０の断面図と、化成皮膜１３の化学構成例を示す図である。化成皮膜１３は、金属基材１１上にめっき膜１２を介して形成されている。この化成皮膜１３が、定量分析の対象となる。
【００１４】
化成皮膜１３は、たとえば防錆や装飾の目的で形成されるクロメート膜１３である。クロメート膜は、図１（Ｂ）に模式的に示されるように、三価クロム（Ｃｒ3+）と六価クロム（Ｃｒ2Ｏ7、ＨＣｒＯ4）を主成分とする複合水和酸化物皮膜である。クロメート膜で皮膜された部品は六価クロムを含有していることから、ＥＵ−ＲｏＨＳ指令の規制対象となっている。
【００１５】
従来の化学分析法では、化成皮膜１３中の六価クロムを分析する場合、化成皮膜１３は基材（金属基材１１とめっき膜１２）ごと取り扱われる。たとえば、試料１０全体を溶出液に浸漬し、単位面積あたりのＣｒ(VI)溶出量を測定することで定量値を得ている。この方法では、ＲｏＨＳ指令の規制単位である重量濃度（ｐｐｍまたはｗｔ％等）で定量することができない。化成皮膜の重量がわからないため、そこに含まれるＣｒの重量割合も算出できないからである。また、化成皮膜１３の成分とともに、めっき膜１２や金属基材１１の成分も溶出するおそれがあり、測定の正確さを担保することができない。
【００１６】
固体中の物質の重量濃度を求めるには、重量濃度算出の基礎（分母）となる試料の重量を取得する必要がある。基材上に形成された被膜を分析する場合、被膜以外の物質が混入しないように、被膜だけを効果的にサンプリングする方法が望まれる。
＜被膜のサンプリング＞
図２は、実施形態のサンプリング治具２０を用いて試料１０から皮膜１３をサンプリングする手法を示す模式図である。図２（Ａ）はサンプリング治具２０の側面図、図２（Ｂ）〜図２（Ｄ）は、サンプリング手順を示す。
【００１７】
サンプリング治具２０は、サンプラ２１と、サンプラ２１を保持するホルダ２５を有する。ホルダ２５は取り扱いを容易にするために設けているが、必須の構成要素ではない。ホルダ２５の形状は図示する円筒（スティック）形状に限定されず、テーパ型、フランジ型など、任意の形状とすることができる。
【００１８】
サンプラ２１は、耐化学薬品性が高く分析対象である被膜よりも硬度の高い材料で形成され、所定の曲率の凸状曲面のサンプリング面２４を有する。サンプリング面２４は、試料に接触してサンプリングされた被膜を保持する接触面２２と、接触面２２から深さ方向に形成された微細な凹部２３を含む。接触面２２の面積は凹部２３の面積よりも大きく、皮膜に対する付着性が強い。
【００１９】
サンプリング面２４の凸形状の曲率は、ＳＲ５〜ＳＲ５００［ｍｍ］の範囲で適宜設定される。ここで、ＳＲは、JIS Z 8317, pp.12で定義される球面の半径である。試料１０から効率的に化成皮膜１３を分離するためには、ある程度の曲率で湾曲しているのが望ましい。しかし、サンプリング面２４に付着した被膜をそのままの状態で蛍光Ｘ線分析（ＸＲＦ）等の放射線照射分析にかける場合には、サンプリング面はなるべく平坦なほうが望ましい。したがって、試料１０から効率的に被膜（たとえば化成皮膜１３）を剥離することができ、かつ放射線照射分析が可能な範囲として、上記の範囲が適している。
【００２０】
後述するように、サンプラ２１によるサンプリングできる量は、サンプリング面２４に形成された凹部２３の深さ（表面粗さ）およびその分布にも関係する。実施例ではサンプリング面の曲率をＳＲ５〜ＳＲ３００、好ましくはＳＲ５〜ＳＲ５０とする。また、サンプリング面を測定してサンプリング重量を計量したり、全クロム量を定量したりする際等には、サンプリング面２４の面積は、使用する分析装置の測定領域の面積以下であるのが望ましい。
【００２１】
一例として、図２（Ａ）のサンプラ２１は、直径５ｍｍの石英ガラスであり、サンプリング面２４の曲率はＳＲ３５である。この場合、サンプリング面２４は半径が３５ｍｍの曲面を有する。
【００２２】
サンプリング治具２０を用いてサンプリングする際には、図２（Ｂ）に示すように、サンプラ２１を試料１０の表面に押し当てる。サンプリング面２４は所定の曲率で凸状になっているため、接触面２２と凹部２３の境界のエッジに化成皮膜１３がひっかかる。
【００２３】
図２（Ｃ）に示すように、サンプラ２１のサンプリング面２４を化成皮膜１３の表面に押圧しながら、サンプラ２１で試料１０の表面の所定範囲をなぞる。この動きによって、皮膜１３が下地のめっき膜１２の界面付近で剥離する。
【００２４】
その後、図２（Ｄ）に示すように、サンプラ２１を試料１０から持ち上げると、化成皮膜１３がサンプラ２１の接触面２２に付着した状態で、めっき膜１２から分離される。たとえば、試料１０が防錆加工したネジの場合、鉄の基材１１に亜鉛めっき１２が施され、亜鉛めっき１２上にクロメート膜１３が形成されている。クロメート膜１３の膜厚は１〜数μｍである。図２のサンプリング治具２０のサンプリング面２４をネジの頭部に接触させ、サンプリング治具２０に約３００ｇの重量をかけてネジの頭部をまんべんなくなぞることで、クロメート膜１３だけを十分な範囲にわたって分離することができる。
【００２５】
図３は、サンプラ２１のサンプリング面２４の表面粗さについて説明する図である。ここでいう「表面粗さ」とは、３Ｄ−ＳＥＭ（3-dimensional Scanning Electron Microscopy）画像で取得した断面曲線における粗さ曲線の平均高さ（山と谷の間の高さ）をいう（JIS B0601, JIS B0651参照）。図３（Ａ）は、実施形態のサンプラ２１の３Ｄ―ＳＥＭ画像、図３（Ｂ）は、その３Ｄ−ＳＥＭ画像から得られる断面曲線である。図３（Ｂ）の縦軸は震度［μｍ］、横軸はパス長さ［μｍ］である。実施形態では、サンプリング面２４の「表面粗さ」として、サンプリング面上の複数個所で断面曲線を取得し、代表２ヶ所の平均値から求めた数値を用いる。
【００２６】
図４は、表面粗さが０．５μｍのサンプリング面２４の曲率とサンプリング量の関係を示す図である。図４（Ａ）のグラフの横軸はサンプリング面２４の曲率（ＳＲ）を、縦軸は単位面積当たりのサンプリング量を表わす。
【００２７】
図４（Ａ）で、サンプリング量は曲率（ＳＲ）が所定の値のときに最大となり、それより大きくても小さくても、減少する。これは、図４（Ｂ）に示すように、サンプリング面の曲率ＳＲが小さくなるほどカーブが強くなり、被サンプル膜１３に対する圧力は大きいが、接触面積が小さいため、サンプリング量が少なくなるからである。他方、曲率ＳＲが大きいと、カーブが緩やかになり接触面積は大きいが、圧力が小さいため、サンプリング量が少なくなる。このことから、被サンプル膜１３に対する圧力と接触面積が最適になる曲率あるいは曲率半径が存在することがわかる。
【００２８】
図５は、ＳＲが３５［ｍｍ］のサンプリング面２４の表面粗さとサンプリング量の関係を示す図である。図５（Ａ）のグラフの横軸はサンプリング面の表面粗さを、縦軸は単位面積当たりのサンプリング量を表わす。
【００２９】
図５（Ａ）で、サンプリング量は表面粗さが所定の値のときに最大となり、これより大きくても小さくても、減少する。これは、図５（Ｂ）に示すように、表面粗さが小さくなると被サンプル膜１３との接触面積が増えて保持性が良くなるが、引掛りが小さいため、サンプリング量が少なくなるためである。他方、表面粗さが大きくなると、引掛りは大きいが、被サンプル膜１３との接触面積が小さくなり保持性が低下する。このことから、被サンプル膜１３に対する引掛りと保持性が最適となる表面粗さが存在することがわかる。
【００３０】
図６（Ａ）は、種々の表面粗さでの、曲率（ＳＲ）の関数としてのサンプリング量を示し、図６（Ｂ）は、種々の曲率（ＳＲ）での、表面粗さの関数としてのサンプリング量を示す。
【００３１】
図４の傾向、すなわち、被サンプル膜１３に対する圧力と接触面積が最適になる曲率（ＳＲ）のときにサンプリング量が最大になるという傾向は、表面粗さの大小にかかわらず妥当する。曲率の関数としてのサンプリング量の変化の様相は、表面粗さの値が変わっても変わらない。したがって、ある曲率である表面粗さにおけるサンプリング量を測定することで、その表面粗さでのサンプリング量の変化を補間することができる。
【００３２】
図６（Ａ）では、表面粗さが０．５μｍのときの曲率（ＳＲ）の関数としてのサンプリング量の変化に基づいて、表面粗さが０．３μｍのときと、０．８μｍのときのサンプリング量の変化を補間している。
【００３３】
同様に、図５の傾向、すなわち、被サンプル膜１３に対する引掛りと保持性が最適になる表面粗さのときにサンプリング量が最大になるという傾向は、サンプリング面２４の曲率の大小にかかわらず妥当する。表面粗さの関数としてのサンプリング量の変化の様相は、曲率あるいは曲率半径の値が変わっても変わらない。したがって、ある表面粗さである曲率あるいは曲率半径におけるサンプリング量を測定することで、その曲率あるいは曲率半径でのサンプリング量の変化を補間することができる。
【００３４】
図６（Ｂ）では、曲率がＳＲ３５のときの表面粗さの関数としてのサンプリング量の変化に基づいて、曲率がＳＲ２５のときとＳＲ４５のときのサンプリング量の変化を補間している。
【００３５】
図７（Ａ）は、サンプラ２１の曲率の良好な範囲を示す図、図７（Ｂ）は、サンプラ２１の表面粗さの良好な範囲を示す図である。ここで用いたサンプラ２１は、直径５ｍｍ、サンプリング面２４の面積は２０ｍｍ2である。サンプラ２１の直径を５ｍｍとしたのは、サンプリング面の表面を蛍光Ｘ線（ＸＲＦ）により測定してサンプリング重量および全クロム量を求める際、放射線照射領域（すなわち蛍光Ｘ線分析領域）が4.5mm×6.0mmの楕円形のＸＲＦ装置を用いたため、この放射線照射領楕円域内にサンプリング面２４が入るようにするためである。サンプラ２１の直径は、用いる測定装置の照射領域に応じて適宜決定することができる。
【００３６】
サンプリングしたクロメート皮膜を、ＥＰＡ３０６０Ａのアルカリ溶液（９５℃／６０分）で溶解後溶液化し、ＳＰＡ７１９６Ａの比色法で定量分析して、皮膜中の六価クロム濃度を測定する場合に必要なサンプリング面の形状（曲率および表面粗さの最適な範囲）を考える。通常使用されているクロメート膜は、六価クロムを４wt％程度含有する。このようなクロメート膜中の六価クロムを検出するには、通常１０μｇ以上のサンプル量が必要である。
【００３７】
図７（Ａ）で、表面粗さが０．５μｍのサンプラ２１を用いる場合は、１０μｇ以上のクロメート膜を採取できる曲率の範囲は、ＳＲ５〜ＳＲ５０である。一定範囲で表面粗さの大小にかかわりなく１０μｇのクロメート膜を採取できる曲率の範囲は、ＳＲ１２〜ＳＲ４１である。
【００３８】
図７（Ｂ）で、曲率がＳＲ３５のサンプラ２１を用いる場合は、１０μｇ以上のクロメート膜を採取できる表面粗さの範囲は、０，１〜０．８５μｍである。一定範囲で曲率の大小にかかわりなく１０μｇのクロメート膜を採取できる表面粗さの範囲は、０．１７μｍ〜０．７７μｍである。
【００３９】
図８は、サンプリング面２４の構成例を示す。図８（Ａ）のサンプリング面２４Ａは、アトランダムに形成された窪み２３ａを有する。窪み２３ａの断面形状は任意であり、Ｕ字型でもＶ字型でも半球型でもよい。直径５ｍｍ、曲率がＳＲ３５のサンプラ２１を用いた場合、粒度＃６００の砥粒で、接触面２２の面積が窪み２３ａの面積よりも大きくなるように表面を粗化して、表面粗さを０．１〜０．８５μｍにすることができる。
【００４０】
サンプリング面２４Ａは、試料１０の化成皮膜１３の表面に引っかかるエッジを有する程度に粗化されていればよいので、砥粒による窪み２３ａに替えて、図８（Ｂ）、図８（Ｃ）の構成を採用してもよい。
【００４１】
図８（Ｂ）のサンプリング面２４Ｂは、格子状の細溝２３ｂを有する。溝の断面形状は任意であり、Ｕ字型でもＶ字型でも半球型でもよい。この場合も、接触面２２の面積が細溝２３ｂの面積よりも大きくなるように細溝２３ｂの幅、間隔が適切に選択されている。溝２３ｂの深さは、０．１〜０．８５μｍである。
【００４２】
図８（Ｃ）のサンプリング面２４Ｃは、ストライプ状の細溝２３ｃを有する。細溝２３ｃの断面形状は図８（Ｂ）の場合と同様であり、接触面２２の面積は細溝２３ｃの面積よりも大きい。サンプリング面２４の凹部２３はこれらの例に限定されない。ターゲットとする化成皮膜１３にひっかかるエッジが形成されればよいので、波模様、網目模様、多角形模様など任意の溝部を、レーザ加工などで形成することができる。また、目的に応じたサイズの砥粒を用いて表面粗化してもよい。
【００４３】
図９は、実施形態のサンプリング治具２０を用いたサンプリング状態を示す。図９（Ａ）は、クロメート膜１３をサンプリングした直後のサンプラ２１のサンプリング面２４の光学顕微鏡写真である。クロメート膜１３はサンプリング面２４の頂点を中心として全体にわたって付着している。これは、試料１０から安定して一定量のクロメート膜１３を分離できることを示す。
【００４４】
図９（Ｂ）は、クロメート膜１３が付着したサンプリング面２４のＳＥＭ画像である。サンプリング面に付着したクロメート膜１３の平坦で滑らかな表面が観察される。実施形態のサンプリング治具２０を用いることによって、クロメート膜１３が基材（金属基材１１とめっき膜１２を含む）からきれいに剥離されていることがわかる。
【００４５】
図９（Ｃ）はサンプリング前のサンプラ２１の断面ＳＥＭ画像、図９（Ｄ）はサンプリング後のサンプラ２１の断面ＳＥＭ画像である。図９（Ｃ）で、サンプラ２１の表面に微細な凹部が形成されていることがわかる。図９（Ｄ）で、サンプラ２１のサンプリング面２４に、膜状のまま化成皮膜（クロメート膜）が付着している様子が観察される。
【００４６】
図１０は、ＳＴＥＭ（Scanning Transmission Electron Microscopy）元素マッピングによる剥離位置の確認（元素分布観察位置）を示す図である。図１０（Ａ）に示すように、鉄（Ｆｅ）基材１１上の亜鉛（Ｚｎ）メッキ膜１２上に形成されたクロメート膜１３の一部を、サンプラ２１により剥離する。剥離後に、剥離位置でＣｒ、Ｚｎ、Ｆｅの元素分布を観察する。
【００４７】
図１０（Ｂ）から、クロメート膜１３が亜鉛めっき膜１２との界面で剥離されていることがわかる。
【００４８】
図１１及び図１２は、実施形態のサンプリング治具２０でサンプルされたクロメート膜１３が、下地めっき膜１２の成分を含まないこと、すなわち、亜鉛めっき膜１２との界面で分離されることを確証する図である。図１１（Ａ）は、サンプルされたクロメート膜１３のＸ線光電子分光（ＸＰＳ）測定領域を示す図、図１１（Ｂ）はＸＰＳスペクトルのＺｎ  ＬＭＭピークを示す図である。
【００４９】
仮に、実施形態のサンプリング治具２０を用いて、下地の亜鉛（Ｚｎ）めっき膜１２まで削れているとしたら、ＸＰＳスペクトルにＺｎのピークが現れるはずである。金属亜鉛（Ｚｎ）のピークは４９４．４ｅＶに、酸化亜鉛（ＺｎＯ）のピークは４９７．６ｅＶに現れるはずである。しかし、図１１（Ｂ）のスペクトルから明らかなように、ＺｎのピークとＺｎＯのピークは生じていない。
【００５０】
他方、クロメート膜１３を亜鉛めっき膜１２上に形成する過程でクロメート膜１３中に生成されるＺｎ(ＯＨ)2のピークは、メインピークとして４９９．４ｅＶに現れている。同じくクロメート膜１３の形成過程で生成されるＺｎＣｒＯ4は、４９６．４ｅＶにスペクトルのショルダー（肩）として現れている。この分光結果から、サンプルされたのはターゲットのクロメート膜１３だけであって、下地めっき膜１２や金属基材１１は採取されていないことがわかる。
【００５１】
図１２（Ａ）は、サンプルされたクロメート膜１３のＸ線回折（ＸＲＤ）領域を示す図、図１２（Ｂ）はサンプルされたクロメート膜１３のＸＲＤパターンを、金属亜鉛のＸＲＤパターンと比較して示す図である。サンプリング治具２０のサンプリング面２４全体がＸＲＤの対象領域となっている。
【００５２】
仮に、サンプルされた膜に下地めっき膜１２の成分が混入している場合は、図１２（Ｂ）の上側の比較パターンに示すように、２θ＝３６．３°，３９．０°，４３．２°，５４．３°に、それぞれ金属亜鉛の面方位（００２）、（１００）、（１０１）、（１０２）のピークが現れるはずである。しかし、図１２（Ｂ）の下側の回折パターンから明らかなように、分離膜（ＣＣＣ膜：Chemical Conversion Coating film）には亜鉛の回折ピークは現れていない。
【００５３】
図１１のＸＰＳ分析結果および図１２のＸＲＤ解析からわかるように、サンプルされた化成皮膜（クロメート膜）１３は下地めっき膜１２の成分を含まない。検出されたＺｎ化合物（Ｚｎ(ＯＨ)2とＺｎＣｒＯ4）はいずれもターゲットの化成皮膜（クロメート膜）１３中の成分である。サンプリング治具２０を用いることで、化成皮膜１３が効果的に下地めっき膜１２から分離され、分析されることがわかる。
【００５４】
図１３は、サンプリング治具２０のサンプラ２１の材料選定基準を示す図である。サンプラ２１は、ターゲットの化成皮膜１３を下地（めっき層１２等）から効果的に分離するために、化成皮膜１３よりも硬度の高い材料であることが望ましい。また、酸や塩基に十分に耐え得る耐化学薬品性の材料であるのが望ましい。さらに、ターゲットの化成皮膜１３を接触面２２に付着させて安定して保持できるように、親水性、付着力の高い材料が望ましい。化成皮膜１３には通常、水分が含まれているため、親水性の高い材料を用いることによって、分離した化成皮膜１３を安定して保持できるからである。
【００５５】
これらの観点から、サンプラ２１の材料として石英ガラスやサファイアガラスを用いるのが望ましいが、この例に限定されず、ホウケイ酸ガラスなど、耐薬品性のある任意のガラスを使用することができる。石英ガラスを用いる場合は、表面に親水性を高める処理を施してもよい。親水性を高める表面改質処理としては、酸洗浄などの化学処理、エキシマレーザ照射などがある。これらの処理により、サンプラ２１の表面にＯＨ基を導入して親水性を高める。表面改質処理の別の例として、ＴｉＯ2系光触媒など超親水性機能を有する安定な物質を表面にコーティングしてもよい。サンプラ２１の付着力を高めるための表面改質処理としては、科学的または物理的処理で表面積を大きくすることが考えられる。
＜定量分析方法＞
図１４は、実施形態のサンプリング治具２０を用いた定量分析方法のフローチャートである。
【００５６】
Ｓ１０１で、あらかじめ異なるパラメータを有する複数種類のサンプリング治具２０またはサンプラ２１を準備し、サンプリング治具２０ごと、あるいはサンプラ２１ごとに、サンプリング量を、曲率、表面粗さ、サンプリング面の面積、サンプラの硬度といったパラメータと対応付けておく。対応関係は、サンプラ・データベースに格納しておいてもよい。サンプラ２１の曲率、表面粗さ、サンプリング面の面積、といったパラメータによって、１回のサンプリングで採取できるサンプリング量は異なる。また、被膜の種類によってサンプラに必要な高度も異なる。所望の被膜の所望のサンプリング量を得るのに適したサンプラ２１の形状、サイズ、表面状態、硬度などがあるので、これらのパラメータをあらかじめサンプリング量と対応付けておくことによって、最適なサンプラ２１を選択することができる。
【００５７】
Ｓ１０２で、定量分析法を選択する。定量分析法によって、分析に必要な最小限のサンプリング量が異なる。
【００５８】
Ｓ１０３で、選択した定量分析法に必要なサンプリング量を決定する。このとき、あらかじめ分析方法ごとに、必要なサンプリング量を対応付けてデータベースに格納しておいてもよい。この場合は、データベースを参照して、選択した分析方法に必要なサンプリング量を選択する。
【００５９】
Ｓ１０４で、サンプラ・データベースを参照して、必要なサンプリング量を取得するのに適したサンプリング治具２０またはサンプラ２１を決定する。
【００６０】
Ｓ１０５で、サンプリングに先立って、選択したサンプリング治具２０またはサンプラ２１の重量を測定する。各サンプリング治具２０またはサンプラ２１の重量は、あらかじめ測定してデータベースに格納しておいてもよい。サンプリング治具２０またはサンプラ２１の重量は、たとえばマイクロバランス（微量天秤）法で測定する。
【００６１】
Ｓ１０６で、選択したサンプリング治具２０を用いて、試料から化成皮膜（この例ではクロメート膜）をサンプリングする。試料表面にサンプリング治具２０のサンプリング面２４を押し当て、たとえば２ｃｍ×２ｃｍの領域をなぞることで、サンプリング治具２０の接触面２２に化成皮膜だけを付着させることができる。
【００６２】
Ｓ１０７で、化成皮膜が付着したサンプリング治具の重量をマイクロバランス法で測定し、Ｓ１０５で測定したサンプリング治具の重量を減算して、重量差を求める。この重量差が、サンプルされたクロメート膜の重量に当たる。
【００６３】
Ｓ１０８で、選択した定量分析法によりＣｒ(VI)重量を定量する。
【００６４】
Ｓ１０９で、Ｃｒ(VI)の重量濃度を算出する。すなわち、Ｓ１０８で求めたＣｒ(VI)の重量を、Ｓ１０７求めたクロメート膜の重量で割り算することで、被膜中の六価クロムの重量濃度（ｗｔ％）を求めることができる。
【００６５】
図１５（Ａ）は、図１４のＳ１０８の定量分析法として化学分析法を用いるときのフローを示す。この場合、図１４のＳ１０７に引き続いて、図１５（Ａ）のＳ２０１でＣｒ（VI）の重量を定量する。化学分析方法は熱水溶出、アルカリ溶出など、任意の手法を用いることができる。サンプリング治具２０は試料からクロメート膜だけを採取している。サンプラ２１自体は耐薬品性があるので、採取されたクロメート膜を、Ｃｒの価数変化を生じることなく全部溶解することができる。溶解したクロメート膜の成分のうち、六価クロムＣｒ(VI)を選択的にジフェニルカルバジドで発光させ、市販の分光光度計を用いて吸光度を測定する。吸光度とＣｒ(VI)の含有量（μｇ）は比例する。したがって、あらかじめＣｒ(VI)の含有量のわかっている試料を測定して作成した検量線を用いて、測定した吸光度から溶解したＣｒ(VI)重量を求めることができる。
【００６６】
次に、Ｓ２０１に引き続くＳ１０９Ａで、化成皮膜のＣｒ(VI)重量濃度を算出する。すなわち、ステップＳ２０１で求めた六価クロム（Ｃｒ(VI)）の重量と、Ｓ１０５で求めたサンプル量から、Ｃｒ(VI)重量濃度を算出する。
【００６７】
この方法では、簡単な方法でサンプルした被膜中の特定の成分を重量濃度で定量することができる。
【００６８】
図１５（Ｂ）は、図１４のＳ１０８の定量分析法として、蛍光Ｘ線分析（ＸＲＦ）法およびＸ線光電子分光分析（ＸＰＳ）法を組み合わせて用いるときのフローを示す。この場合、図１４のＳ１０７に引き続いて、図１５（Ｂ）のＳ３０１で、全Ｃｒの定量を行う。クロメート膜をサンプリング治具２０に付着させたままの状態で保持し、クロメート膜の表面にＸ線を照射し、Ｃｒから発する蛍光Ｘ線（Ｃｒ−Ｋα線）の強度を測定して全クロムの定量を行う。Ｃｒ−Ｋα線の強度と全クロムの重量は比例するので、あらかじめ作成しておりた検量線（図１８参照）を用いて、測定した強度から全Ｃｒの重量濃度[wt%]を求める。サンプリング面２４の面積が蛍光Ｘ線測定装置の測定領域の範囲内にあるようにサンプリング治具２０またはサンプラ２１が選択されているため、サンプルしたクロメート膜中に含まれる全Ｃｒの重量をそのままの状態で的確に求めることができる。ここでのＸＲＦによる検量線定量は全Ｃｒの重量でもよいし、全Ｃｒの重量濃度でもよい。全Ｃｒ重量を定量した場合は、全Ｃｒの重量濃度は、求めた全Ｃｒの重量を図１４のＳ１０７で測定したクロメート膜の重量で割り算することによって算出できる。
【００６９】
次に、Ｓ３０１に引き続きＳ３０２で、Ｘ線光電子分光分析（ＸＰＳ）により、三価クロムＣｒ(III)と六価クロムＣｒ(VI)の比率を調べ、全クロム（Ｃｒ(III)＋Ｃｒ(VI)）に対する六価クロムの比率（Ｃｒ(VI)／全Ｃｒ）を求める。Ｃｒ(VI)／全Ｃｒは、公知のＸ線光電子分光分析法（ＸＰＳ）で求めることができる。たとえば、サンプリングした試料を熱水溶出あるいはアルカリ溶出させた六価クロムを選択的にジフェニルカルバジドで発光させて、市販の分光光度計を用いて吸光度を測定し、三価クロムと六価クロムの比率を特定する。特定した比率からＣｒ(VI)／全Ｃｒを算出する。
【００７０】
Ｓ１０９Ｂで、化成皮膜のＣｒ(VI)重量濃度を算出する。すなわち、ステップＳ３０１で求めた全Ｃｒの重量または重量濃度と、ステップＳ３０２で求めたＣｒ(VI)／全Ｃｒの比率に基づいて、化成皮膜に含まれるＣｒ(VI)の重量または重量濃度を求める。Ｓ３０１で全Ｃｒの重量を定量した場合は、Ｓ３０２の比率で求めたＣｒ(VI)の重量を、サンプルしたクロメート膜の重量で割り算する。Ｓ３０１で全Ｃｒの重量濃度を定量した場合は、Ｓ３０２の比率に基づいて直接Ｃｒ(VI)の重量濃度を算出する。
【００７１】
この方法によると、簡単な手法で化成皮膜中のＣｒ(VI)の重量濃度を特定することができ、電子部品がＥＵ−ＲｏＨＳ基準を満たしているかどうかを容易に判定することができる。ＥＵ−ＲｏＨＳで規制される元素のみならず、任意の被膜をサンプルして被膜中の元素を重量濃度で定量化することができる。
【００７２】
図１６は、実施形態のサンプリング治具２０（直径５ｍｍ、曲率ＳＲ３５、表面粗さ０．５μｍ）を用いて、実際に黒クロメート膜と黄クロメート膜をサンプリングし分析したときの、サンプリング量（取得量）と、Ｃｒ(VI)重量濃度及びＣｒ(VI)／全Ｃｒの測定結果を示す表である。
【００７３】
試料として、亜鉛めっきが施された鉄プレートを、二種類のクロメート膜（黒クロメート膜と黄クロメート膜）でそれぞれコーティングしたものを準備する。サンプル上面の表面積は５ｃｍ×５ｃｍ、鉄基材の厚さは１ｍｍ、亜鉛めっき膜の厚さは３μｍ、クロメート膜の膜厚は１μｍである。
【００７４】
黒クロメート膜と黄クロメート膜のそれぞれについて、３回ずつサンプリングと測定を行った。黒クロメート膜のサンプリング重量（サンプリング面２４への付着量）は、３９．４〜６１．１μｇの範囲であり、平均重量は５２．５μｇであった。サンプルごとにＣｒ(VI)濃度を求めた結果、平均重量濃度は３．１ｗｔ％であった。全Ｃｒに対するＣｒ(VI)の割合は１６％であった。
【００７５】
同様に、黄クロメート膜のサンプリング重量（サンプリング面２４への付着量）は、１８．２〜１９．１μｇの範囲であり、平均重量は１８．７μｇであった。サンプルごとにＣｒ(VI)濃度を求めた結果、平均重量濃度は５．０ｗｔ％であった。全Ｃｒに対するＣｒ(VI)の割合は３０％であった。
【００７６】
一般的な黒クロメート膜と黄クロメート膜におけるＣｒ(VI)／全Ｃｒの文献値は、それぞれ１５％と、２０〜３０％であるから、実施形態の定量方法は高い精度を有することがわかる。
【００７７】
図１７は、化成皮膜の膜厚とサンプリング重量との関係を示すグラフである。クロメート膜の膜厚が０．１μｍ、０．４μｍ、１．４μｍの３種類の試料をそれぞれ１０個ずつ作製し、サンプリング治具２０を用いて各試料からクロメート膜をサンプリングしてサンプリング重量を測定した。各膜厚で１０回の採取の平均サンプリング量を求め、膜厚の関数としてプロットした。
【００７８】
図１７から明らかなように、クロメート膜の膜厚とサンプリングされるクロメート膜の重量がリニアな関係にあることがわかる。この結果も、クロメート膜が下地めっき層との界面から分離されていることを示す根拠となる。
【００７９】
図１８は、異なるＣｒ濃度を有する２種類の試料を複数個ずつ作製して、試料中に含まれる全Ｃｒ濃度（ｗｔ％）と、ＸＲＦのＣｒ−Ｋα線強度との関係をプロットしたグラフ（検量線）である。全Ｃｒ濃度（ｗｔ％）は図１５（Ｂ）のＳ３０１での定量値を用いている。このＸＲＦ検量線を用いて、全クロム量を定量したときの重量濃度が所定値以上のとき、すなわち測定Ｃｒ−Ｋα線の強度が所定値以上のときに、Ｓ３０２で六価クロムＣｒ(VI)の含有率を求めることとしてもよい。サンプルされた化成皮膜中の全クロム量が少ない場合には六価クロムの含有量も少ないと考えられるからである。一例として、全クロムの検出濃度が１．０ｗｔ％以上である場合に、六価クロムを検出するステップＳ３０２に進むこととしてもよい。
＜サンプリング治具の構成＞
図１９は、サンプリング治具２０Ａの構成例である。図１４のステップＳ１０７で、サンプリング前の質量と、サンプリング後の質量差を求めてサンプリングされたクロメート膜の重量を求める場合、測定精度を上げるために、サンプラ２１単体で質量差を測定するのが望ましい。また、必要とされるサンプリング量に応じてサンプラ２１の曲率や表面粗さを選択する場合に、サンプラ２１を交換可能にするのが望ましい。そこで、サンプラ２１をホルダ２５から取り外し可能にする。
【００８０】
図１９（Ａ）及び図１９（Ｂ）に示すように、サンプラ２１の基部をホルダ２５に挿入して、板バネ２７により固定する。サンプリング後は、ロッド２６を押し出すことによってサンプラ２１をホルダ２５から取り外す。
【００８１】
図２０は、サンプリング治具２０Ｂの構成例である。サンプリング治具２０Ｂでは、サンプラ２１の側面の一部に粘着剤２９を塗布してホルダ２５に固定する。この場合、粘着剤２９のサンプラ２１に対する粘着力は、粘着剤２９のホルダ２５に対する粘着力より大きくなるように、ホルダ２５と粘着剤２９の材料を選択する。図１９と同様に、サンプリング後にロッド２６を押し出すことで、サンプラ２１をホルダ２１から取り外すことができる。
【００８２】
以上述べたように、実施形態のサンプリング治具を用いることによって、試料からターゲットとする被膜を効果的にサンプリングすることができる。また、被膜に含まれる物質を簡単な手法で、重量濃度で定量することができる。
【００８３】
また、分析に必要なサンプリング量、蛍光Ｘ線測定装置のスポットサイズ等に応じて、曲率、表面粗さ、サンプリング面の面積などのパラメータの異なる最適なサンプラ２１を選択することができる。実施形態のサンプリング治具と定量測定方法は、クロメート膜のＣｒ(VI)の重量濃度のみならず、任意の化成皮膜に含まれる元素の重量濃度の測定に適用することができる。
【００８４】
本出願は、２０１２年９月４日に出願された日本国特許出願第２０１２−１９４０３０号に基づきその優先権を主張するものであり、同日本国特許出願の全内容を参照することにより本願に援用する。
【符号の説明】
【００８５】
１０  試料
１１  基材
１２  めっき膜
１３  化成皮膜またはクロメート膜（被膜）
２０  サンプリング治具
２１  サンプラ
２２  接触面
２３  凹部
２４  サンプリング面
２５  ホルダ（保持部）
【図１】
2014038437.tif 000002
【図２】
2014038437.tif 000003
【図４】
2014038437.tif 000004
【図５】
2014038437.tif 000005
【図６】
2014038437.tif 000006
【図７】
2014038437.tif 000007
【図８】
2014038437.tif 000008
【図１３】
2014038437.tif 000009
【図１４】
2014038437.tif 000010
【図１５】
2014038437.tif 000011
【図１６】
2014038437.tif 000012
【図１７】
2014038437.tif 000013
【図１８】
2014038437.tif 000014
【図１９】
2014038437.tif 000015
【図２０】
2014038437.tif 000016
【図３】
2014038437.tif 000017
【図９】
2014038437.tif 000018
【図１０】
2014038437.tif 000019
【図１１】
2014038437.tif 000020
【図１２】
2014038437.tif 000021
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
基材上に形成された被膜をサンプリングするサンプリング治具であって、
所定の曲率の凸面状のサンプリング面を有するサンプラを有し、
前記サンプリング面は、前記被膜に接触してサンプリングした被膜を保持する接触面と、前記接触面に形成された凹部とを有し、
前記接触面の面積は前記凹部の面積よりも大きく、
前記サンプラの硬度は前記被膜の硬度よりも高いことを特徴とするサンプリング治具。
【請求項２】
前記サンプラは、耐薬品性を有する材料で形成されていることを特徴とする請求項１に記載のサンプリング治具。
【請求項３】
前記サンプリング面に親水性処理が施されていることを特徴とする請求項１に記載のサンプリング治具。
【請求項４】
所定の曲率の凸面状のサンプリング面を有するサンプラを準備し、
前記サンプラが採取できるサンプリング量を、前記サンプリング面の曲率、表面粗さ、前記サンプリング面の面積、前記サンプラの硬度の少なくとも１つと対応付けてあらかじめデータベースに格納し、
目的とする定量分析に必要なサンプリング量を決定し、
前記データベースを参照して、前記サンプリング量に応じたサンプラを選択し、
選択した前記サンプラを用いて基材上の被膜をサンプリングする、
ことを特徴とする定量分析方法。
【請求項５】
前記サンプラのサンプリング前の重量とサンプリング後の重量の差からサンプリングした被膜の重量を算出し、
前記被膜の重量に基づいて、前記被膜に含まれる特定の物質の重量濃度を定量する
ことを特徴とする請求項４に記載の定量分析方法。
【請求項６】
前記被膜は、金属基材上の化成皮膜であり、
前記定量は、化学分析法により前記特定の物質の重量を決定し、前記特定の物質の重量を前記化成皮膜の重量で割り算することを特徴とする請求項５に記載の定量分析方法。
【請求項７】
前記被膜は、金属基材上のクロメート膜であり、
前記定量は、前記サンプリングした前記化成皮膜を前記サンプラに保持した状態で、蛍光放射線分析により前記クロメート膜中の全クロムの重量または重量濃度を定量し、その後化学分析法で六価クロムの重量濃度を定量することを特徴とする請求項５に記載の定量分析方法。
【請求項８】
前記全クロムの重量が所定の値以上の場合に、前記六価クロムの重量濃度を定量することを特徴とする請求項７に記載の定量分析方法。
【請求項９】
請求項１〜３のいずれか１項に記載のサンプリング治具と、
前記サンプリング治具によってサンプリングされた被膜の重量を測定する計量器と、
前記サンプリングされた被膜に含まれる特定の物質をスクリーニングする光学測定器と
を含む分析システム。
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
基材上に形成された被膜をサンプリングするサンプリング治具であって、
所定の曲率の凸面状のサンプリング面を有し前記被膜の硬度よりも高い硬度のサンプラを有し、
前記サンプリング面は、前記被膜に接触してサンプリングした被膜を保持する接触面と、前記接触面に形成された凹部とを有し、
前記接触面と前記凹部の境界は前記被膜にひっかかるエッジを形成し、前記接触面の面積は前記エッジで決まる前記凹部の面積よりも大きい、
ことを特徴とするサンプリング治具。
【請求項２】
前記サンプラは、耐薬品性を有する材料で形成されていることを特徴とする請求項１に記載のサンプリング治具。
【請求項３】
前記サンプリング面に親水性処理が施されていることを特徴とする請求項１に記載のサンプリング治具。
【請求項４】
所定の曲率の凸面状のサンプリング面を有するサンプラであって、前記サンプリング面がサンプリング対象の被膜に接触してサンプリングした被膜を保持する接触面と、前記接触面に形成された凹部を有し、前記接触面と前記凹部の境界で前記被膜にひっかかるエッジを形成し、前記接触面の面積は前記エッジで決まる前記凹部の面積よりも大きいサンプラを準備し、
前記サンプラが採取できるサンプリング量を、前記サンプリング面の曲率、表面粗さ、前記サンプリング面の面積、前記サンプラの硬度の少なくとも１つと対応付けてあらかじめデータベースに格納し、
目的とする定量分析に必要なサンプリング量を決定し、
前記データベースを参照して、前記サンプリング量に応じたサンプラを選択し、
選択した前記サンプラを用いて基材上の被膜をサンプリングする、
ことを特徴とする定量分析方法。
【請求項５】
前記サンプラのサンプリング前の重量とサンプリング後の重量の差からサンプリングした被膜の重量を算出し、
前記被膜の重量に基づいて、前記被膜に含まれる特定の物質の重量濃度を定量する
ことを特徴とする請求項４に記載の定量分析方法。
【請求項６】
前記被膜は、金属基材上の化成皮膜であり、
前記定量は、化学分析法により前記特定の物質の重量を決定し、前記特定の物質の重量を前記化成皮膜の重量で割り算することを特徴とする請求項５に記載の定量分析方法。
【請求項７】
前記被膜は、金属基材上のクロメート膜であり、
前記定量は、前記サンプリングした前記クロメート膜を前記サンプラに保持した状態で、蛍光放射線分析により前記クロメート膜中の全クロムの重量または重量濃度を定量し、その後化学分析法で六価クロムの重量濃度を定量することを特徴とする請求項５に記載の定量分析方法。
【請求項８】
前記全クロムの重量が所定の値以上の場合に、前記六価クロムの重量濃度を定量することを特徴とする請求項７に記載の定量分析方法。
【請求項９】
請求項１〜３のいずれか１項に記載のサンプリング治具と、
前記サンプリング治具によってサンプリングされた被膜の重量を測定する計量器と、
前記サンプリングされた被膜に含まれる特定の物質をスクリーニングする光学測定器と
を含む分析システム。
【国際調査報告】
2014038437.tif 000022
2014038437.tif 000023
2014038437.tif 000024
2014038437.tif 000025